"末端基によって官能化されたポリマーであって、前記ポリマーが、その鎖末端に、式Iのトリアルキルシリルオキシ基を有することを特徴とする、末端基によって官能化されたポリマー。[式中、R1、R2、およびR3は、同一であっても異なっていてもよく、アルキル、シクロアルキル、アラルキル残基であるが、それらにはヘテロ原子たとえば、O、N、S、およびSiが含まれていてもよい。]前記残基Rがすべて同一であることを特徴とする、請求項1に記載の、末端基によって官能化されたポリマー。前記残基Rが、n-アルキル置換基、好ましくはメチル基であることを特徴とする、請求項2に記載の、末端基によって官能化されたポリマー。前記ポリマーが、末端ヒドロキシ基を有し、それらが、前記式Iの末端基を加水分解することにより得ることが可能であることを特徴とする、請求項3に記載の、末端基によって官能化されたポリマー。前記ポリマーが、ジエンポリマーであるか、またはジエンをビニル芳香族モノマーと共重合させることを介して得ることが可能なジエンコポリマーであることを特徴とする、請求項1または4に記載の、末端基によって官能化されたポリマー。前記ジエンポリマーが、ポリブタジエン、ポリイソプレン、ブタジエン-イソプレンコポリマー、ブタジエン-スチレンコポリマー、イソプレン-スチレンコポリマー、またはブタジエン-イソプレン-スチレンターポリマーであることを特徴とする、請求項5に記載の、末端基によって官能化されたポリマー。官能化反応剤として、1種または複数のビストリアルキルシリルペルオキシドが使用されることを特徴とする、請求項6に記載の、末端基によって官能化されたポリマー。前記ビストリアルキルシリルペルオキシドが、一般式IIの化合物であることを特徴とする、請求項7に記載の、末端基によって官能化されたポリマー。[式中、R1、R2、およびR3は、同一であっても異なっていてもよく、アルキル、シクロアルキル、アラルキル残基であるが、それらにはヘテロ原子たとえば、O、N、S、およびSiが含まれていてもよい。]前記残基Rのすべてが、n-アルキル置換基、好ましくはメチル基であることを特徴とする、請求項8に記載の、末端基によって官能化されたポリマー。前記ポリマーの平均数平均モル質量が、10000~2000000g/mol、好ましくは100000~1000000g/molであることを特徴とする、請求項9に記載の、末端基によって官能化されたポリマー。前記ポリマーのガラス転移温度が、-110°C~20°C、好ましくは110°C~0°Cであることを特徴とする、請求項10に記載の、末端基によって官能化されたポリマー。前記ポリマーのムーニー粘度[ML14100°C]が、10~200ムーニー単位、好ましくは30~150ムーニー単位であることを特徴とする、請求項11に記載の、末端基によって官能化されたポリマー。請求項1または4に記載の、末端基によって官能化されたポリマーを製造するための官能化反応剤としての、ビストリアルキルシリルペルオキシドの使用。1種または複数のビストリアルキルシリルペルオキシド官能化反応剤を、反応性のポリマー鎖末端を有するポリマーに添加することを特徴とする、末端基によって官能化されたポリマーを製造するための方法。重合プロセスの完了後に、前記官能化反応剤の添加を実施することを特徴とする、請求項14に記載の方法。過剰の官能化反応剤を使用することを特徴とする、請求項14に記載の方法。化学量論量または準化学量論量の官能化反応剤を使用することを特徴とする、請求項14に記載の方法。官能化反応剤の量が、反応性のポリマー鎖末端を有するポリマーの量を基準にして、0.005~2重量、好ましくは0.01~1重量であることを特徴とする、請求項15、16または17のいずれか一項に記載の方法。前記反応性のポリマー鎖末端との反応のために、カップリング剤を添加することを特徴とする、請求項14~18のいずれか一項に記載の方法。加硫可能なゴム組成物を製造するための、請求項1~12のいずれか一項に記載の、末端基によって官能化されたポリマーの使用。抗酸化剤、オイル、充填剤、ゴム、および/またはゴム助剤を含むことを特徴とする、請求項20に記載の加硫可能なゴム組成物。式Iの末端基を有するかまたはそれから製造される末端ヒドロキシ基を有する、末端基によって官能化されたポリマーを含む加硫可能なゴム組成物。タイヤ、特にタイヤトレッドを製造するための、請求項22に記載の加硫可能なゴム組成物の使用。成形物、特にケーブル外装、ホース、伝動ベルト、コンベア用ベルト、ロール被覆、靴底、シールリング、および制振要素を製造するための、請求項22に記載の加硫可能なゴム組成物の使用。請求項23に従って得ることが可能な、タイヤ。請求項24に従って得ることが可能な、成形物。したがって、目的は、末端基によって官能化され、従来技術の欠点を有していないポリマーを提供することである。前記の目的は、末端基によって官能化され、ポリマー鎖の末端に、式Iのトリアルキルシリルオキシ基を有するポリマーを提案することによって達成される。[式中、R1、R2、およびR3は、同一であっても異なっていてもよく、アルキル、シクロアルキル、アラルキル残基であるが、それらにはヘテロ原子たとえば、O、N、S、およびSiが含まれていてもよい。]残基Rがすべて同一であって、n-アルキル置換基で構成されているのが好ましく、メチル基であれば特に好ましい。末端基によって官能化された本発明によるポリマーが末端ヒドロキシ基末端OH基を有しているのが好ましいが、ここでそれらは、末端基によって官能化され、式Iによる末端基を有する本発明によるポリマーを加水分解させることによって製造される。末端基によって官能化された、本発明によるポリマーを製造するために好ましいポリマーは、ジエンポリマー、およびジエンをビニル芳香族モノマーと共重合させることを介して得ることが可能なジエンコポリマーである。使用するジエンは、好ましくは、1,3-ブタジエン、イソプレン、1,3-ペンタジエン、2,3-ジメチルブタジエン、1-フェニル-1,3-ブタジエンおよび/または1,3-ヘキサジエンである。1,3-ブタジエンおよび/またはイソプレンを使用するのが、特に好ましい。使用することが可能なビニル芳香族コモノマーの例としては、以下のものが挙げられる:スチレン、o-、m-および/またはp-メチルスチレン、p-tert-ブチルスチレン、α-メチルスチレン、ビニルナフタレン、ジビニルベンゼン、トリビニルベンゼン、および/またはジビニルナフタレン。スチレンを使用するのが特に好ましい。前記ポリマーは、アニオン溶液重合を介するか、または配位触媒の手段による重合を介して製造するのが好ましい。この文脈においては、配位触媒は、Ziegler-Natta触媒、または一金属触媒系である。好適な配位触媒は、Ni、Co、Ti、Zr、Nd、V、Cr、Mo、W、またはFeをベースとするものである。アニオン溶液重合プロセスのための重合開始剤は、アルカリ金属またはアルカリ土類金属をベースとするもので、たとえば以下のものが挙げられる:メチルリチウム、エチルリチウム、イソプロピルリチウム、n-ブチルリチウム、sec-ブチルリチウム、ペンチルリチウム、n-ヘキシルリチウム、シクロヘキシルリチウム、オクチルリチウム、デシルリチウム、2-6-リチオ-n-ヘキソキシテトラヒドロピラン、3-tert-ブチルジメチルシロキシ-1-プロピルリチウム、フェニルリチウム、4-ブチルフェニルリチウム、1-ナフチルリチウム、p-トルイルリチウム、二級アミンのリチウムアミド、たとえば、リチウムピロリダイド、リチウムピペリダイド、リチウムヘキサミチレンイミド、リチウムジフェニルアミド。これらのリチウムアミドは、インサイチューで有機リチウム化合物を二級アミンと反応させることによって生成させることも可能である。二官能および多官能の有機リチウム化合物、たとえば、1,4-ジリチオブタン、およびジリチウムピペラジドを使用することもまた可能である。n-ブチルリチウムおよびsec-ブチルリチウムを使用するのが好ましい。ポリマーの微細構造のための公知のランダマイザーrandomizerおよび調節剤を使用することもまた可能であって、そのようなものとしては、たとえば以下のものが挙げられる:ジエチルエーテル、ジ-n-プロピルエーテル、ジイソプロピルエーテル、ジ-n-ブチルエーテル、エチレングリコールジメチルエーテル、エチレングリコールジエチルエーテル、エチレングリコールジ-n-ブチルエーテル、エチレングリコールジ-tert-ブチルエーテル、ジエチレングリコールジメチルエーテル、ジエチレングリコールジエチルエーテル、ジエチレングリコールジ-n-ブチルエーテル、ジエチレングリコールジ-tert-ブチルエーテル、2-2-エトキシエトキシ-2-メチルプロパン、トリエチレングリコールジメチルエーテル、テトラヒドロフラン、エチルテトラヒドロフルフリルエーテル、ヘキシルテトラヒドロフルフリルエーテル、2,2-ビス2-テトラヒドロフリルプロパン、ジオキサン、トリメチルアミン、トリエチルアミン、N,N,N’,N’-テトラメチルエチレンジアミン、N-メチルモルホリン、N-エチルモルホリン、1,2-ジピペリジノエタン、1,2-ジピロリジノエタン、1,2-ジモルホリノエタン、ならびにさらに、アルコール、フェノール、カルボン酸、およびスルホン酸カリウムおよびナトリウム塩。このタイプの溶液重合プロセスは公知であり、例えば以下の文献に記載がある:I.Franta,ElastomersandRubberCompoundingMaterials,Elsevier,1989,pp.113~131;Houben-Weyl,MethodenderOrganischenChemie[MethodsofOrganicChemistry],ThiemeVerlag,Stuttgart,1961,VolumeXIV/1、pp.645~673もしくはVolumeE201987,pp.114~134およびpp.134~153;ならびに、ComprehensivePolymerScience,Vol.4,PartIIPergamonPressLtd.,Oxford,1989,pp.53-108。好適なジエンのホモポリマーおよびコポリマーは、溶媒中で製造するのが好ましい。重合プロセスのために使用される好適な溶媒は、不活性な非プロトン性溶媒、たとえば、パラフィン系炭化水素たとえば、異性体を含めたブタン類、ペンタン類、ヘキサン類、ヘプタン類、オクタン類、およびデカン類、シクロペンタン、シクロヘキサン、メチルシクロヘキサン、エチルシクロヘキサン、または1,4-ジメチルシクロヘキサン、または芳香族炭化水素たとえば、ベンゼン、トルエン、エチルベンゼン、キシレン、ジエチルベンゼン、またはプロピルベンゼンなどである。これらの溶媒は、個別に使用しても、組み合わせて使用してもよい。好ましいのは、シクロヘキサンおよびn-ヘキサンである。極性溶媒とブレンドすることも、同様に可能である。本発明によるプロセスのための溶媒の量は、使用したゴム全体量100gを規準にして、通常は100~1000g、好ましくは200~700gである。しかしながら、溶媒を存在させずに、使用したモノマーを重合させることも可能である。重合プロセスを実施するために可能な方法においては、モノマーおよび溶媒を最初の仕込み物として使用し、次いで重合開始剤または触媒を添加することによって、重合プロセスを開始させる。フィードプロセスにおいて原料を重合させることもまた可能であり、その場合、モノマーおよび溶媒を重合反応器に加えるが、重合開始剤または触媒は、初期仕込み物として使用するか、またはモノマーおよび溶媒と共に添加する。いくつかの変法も可能であって、たとえば、反応器中への初期仕込み物として溶媒を使用し、重合開始剤または触媒を添加し、次いでモノマーを添加する。重合プロセスを連続法で実施することもまた可能である。いずれの場合においても、その重合プロセスの途中または終了時に、さらなるモノマーおよび溶媒を添加することも可能である。重合時間は、数分間~数時間と、広く変化させることができる。通常は、重合時間は約10分間から8時間まで、好ましくは20分間~4時間である。重合プロセスは、大気圧あるいは高圧1~10barのいずれでも実施することができる。驚くべきことには、官能化反応剤として1種または複数のビストリアルキルシリルペルオキシドを使用することによって、末端基によって官能化されており、従来技術の欠点を有さないポリマーを製造することができるということが見出された。特に、この方法では、ポリマー鎖末端に、トリアルキルシリルオキシ基を導入することが可能であるが、その基は、立体的遮蔽のレベルが低く、加水分解されやすいという特徴を有しており、例を挙げれば、トリメチルシリルオキシである。ビストリアルキルシリルペルオキシドは、一般式IIの化合物である。[式中、R1、R2、およびR3は、同一であっても異なっていてもよく、アルキル、シクロアルキル、アラルキル残基であるが、それらにはヘテロ原子たとえば、O、N、S、およびSiが含まれていてもよい。]残基Rがすべて同一であって、n-アルキル置換基で構成されているのが好ましく、メチルであれば特に好ましい。したがって、本発明は、末端基によって官能化されており、式Iの末端基を有するか、または末端ヒドロキシ基を有する、本発明によるポリマーを製造するための官能化反応剤としての、ビストリアルキルシリルペルオキシドの使用もまた提供する。本発明によるポリマーの平均数平均モル質量は、好ましくは10000~2000000g/mol、より好ましくは100000~1000000g/molであり、それらのガラス転移温度は、-110°C~20°C、好ましくは-110°C~0°Cであり、そしてそれらのムーニー粘度[ML14100°C]は、10~200ムーニー単位、好ましくは30~150ムーニー単位である。本発明はさらに、末端基によって官能化された、本発明によるポリマーを製造するための方法も提供するが、この場合、式IIの1種または複数の化合物を、純物質、溶液または懸濁液の形態で、反応性のポリマー鎖末端を有するポリマーに添加する。その添加は、重合反応が完結した後に実施するのが好ましいが、モノマーの転化が完了するより前に実施することもまた可能である。式IIの化合物と反応性ポリマー鎖末端を有するポリマーとの反応は、重合プロセスのために通常使用される温度で起きる。式IIの化合物を反応性のポリマー鎖末端と反応させるための反応時間は、数分間~数時間とすることができる。前記化合物の量は、反応性のポリマー鎖末端の全部が式IIの化合物と反応するように選択することができるか、または前記化合物の準化学量論量が使用できるようにする。式IIに従う化合物の使用量は、広い範囲をカバーできる。好ましい量は、ポリマーの量を基準にして、0.005~2重量、特に好ましくは0.01~1重量である。式IIに従う化合物に加えて、アニオン性のジエン-重合プロセスのために典型的に使用されるカップリング剤を、反応性のポリマー鎖末端と反応させるために使用することもまた可能である。それらのカップリング剤の例としては以下のものが挙げられる:四塩化ケイ素、メチルトリクロロシラン、ジメチルジクロロシラン、四塩化スズ、ジブチルスズジクロリド、テトラアルコキシシラン、エチレングリコールジグリシジルエーテル、および1,2,4-トリスクロロメチルベンゼン。これらのカップリング剤は、式IIの化合物よりも前に、またはそれらと同時に、またはそれらの後に添加することができる。式IIの化合物を添加した後で、かつポリマーの仕上げ工程の前、途中、または後に、ポリマー鎖末端にあるトリアルキルシリル基を開裂させて、加水分解工程を実施することが可能であるが、それによって、それに対応するヒドロキシ末端化ポリマーが得られる。トリアルキルシリル基の開裂は、たとえば、そのポリマー溶液に鉱酸を添加するか、またはフッ化物を添加することによって達成することが可能である。さらなる方法が、T.W.Greene,P.G.M.Wuts,ProtectiveGroupsinOrganicSynthesis,2ndEdition,1991,Wiley,NewYorkに記載されている。式IIの成分および場合によってはカップリング剤を添加した後で、慣用される抗酸化剤たとえば、立体障害フェノール、芳香族アミン、ホスファイト、およびチオエーテルを、トリアルキルシリルオキシ末端化ポリマーまたはヒドロキシ末端化ポリマーの仕上げ工程より前またはその途中に添加するのが好ましい。ジエンゴムに対して使用するのに慣用されるエクステンダーオイル、たとえば、DAEDistillateAromaticExtract留出油からの芳香族系抽出物オイル、TDAETreatedDistillateAromaticExtract留出油からの芳香族系抽出物を処理したオイル、MESMildExtractionSolvate軽度抽出溶媒和物オイル、RAEResidualAromaticExtract残油からの芳香族系抽出物オイル、TRAETreatedResidualAromaticExtract残油からの芳香族系抽出物を処理したオイル、ならびにナフテン系オイルおよび重質ナフテン系オイルを添加することもまた可能である。充填剤たとえば、カーボンブラックおよびシリカ、ならびにゴムおよびゴム助剤を添加することもまた可能である。溶媒を重合プロセスから、慣用される方法たとえば、蒸留、水蒸気ストリッピング、または場合によっては高温で真空をかけることによって除去することができる。本発明はさらに、末端基によって官能化された本発明によるポリマー、すなわち、本発明によるトリアルキルシリルオキシ末端化ポリマーまたはそれらから製造されるヒドロキシ末端化ポリマーの、加硫可能なゴム組成物を製造するための使用もまた提供する。前記の加硫可能なゴム組成物が、さらなるゴム、充填剤、ゴム用薬品、加工助剤、およびエクステンダーオイルを含んでいるのが好ましい。追加のゴムの例は天然ゴムであるが、合成ゴムでもよい。それらが存在している限りにおいては、それらの量は通常、混合物中のポリマーの全量を基準にして0.5~95重量、好ましくは10~80重量の範囲である。追加で添加されるゴムの量は、したがって、本発明による混合物のそれぞれ意図された用途に依存する。文献から公知の合成ゴムのリストを、例として以下に示す。それらには、特に以下のものが含まれる。BR:ポリブタジエンABR:ブタジエン/アクリル酸C1~C4-アルキルコポリマーIR:ポリイソプレンESBR:スチレン-ブタジエンコポリマー乳化重合で製造され、スチレン含量が1~60重量、好ましくは20~50重量のものSSBR:スチレン-ブタジエンコポリマー溶液重合で製造され、スチレン含量が1~60重量、好ましくは15~45重量のものIIR:イソブチレン-イソプレンコポリマーNBR:ブタジエン-アクリロニトリルコポリマーアクリロニトリル含量が、5~60重量、好ましくは10~40重量のものHNBR:部分水素化または完全水素化NBRゴムEPDM:エチレン-プロピレン-ジエンターポリマーならびに前記ゴムの混合物。自動車用タイヤを製造するために興味のある材料は、特に、天然ゴム、ガラス転移温度が-60°Cよりも高いESBRおよびSSBR、高cis含量>90を有するポリブタジエンゴムNi、Co、Ti、またはNdをベースとする触媒を使用して製造されたもの、さらには80までのビニル含量を有するポリブタジエンゴム、ならびにそれらの混合物である。本発明によるゴム組成物において使用することが可能な充填剤は、ゴム産業において使用される公知の充填剤のいずれでもよい。それらには、活性充填剤と不活性充填剤とが含まれる。例としては、以下のようなものが挙げられる:微粒子シリカ、たとえばシリケートの溶液からの沈降法またはハロゲン化ケイ素の火炎加水分解法で製造され、比表面積BET表面積が5~1000m2/g、好ましくは20~400m2/gであり、一次粒径が10~400nmであるもの。それらのシリカは、適切であるならば、他の金属の酸化物たとえばAl酸化物、Mg酸化物、Ca酸化物、Ba酸化物、Zn酸化物、Zr酸化物、またはTi酸化物との混合酸化物の形態をとることもできる;合成シリケート、たとえばケイ酸アルミニウム、またはアルカリ土類金属シリケート、たとえば、ケイ酸マグネシウムもしくはケイ酸カルシウムで、BET表面積が20~400m2/gで、一次粒径が10~400nmのもの;天然シリケート、たとえばカオリン、およびその他各種の天然のシリカの形態のもの;ガラス繊維およびガラス繊維製品マット、ストランド、またはガラスマイクロビーズ;金属酸化物たとえば、酸化亜鉛、酸化カルシウム、酸化マグネシウム、または酸化アルミニウム;金属炭酸塩たとえば、炭酸マグネシウム、炭酸カルシウム、または炭酸亜鉛;金属水酸化物たとえば、水酸化アルミニウムまたは水酸化マグネシウム;金属硫酸塩たとえば、硫酸カルシウムまたは硫酸バリウム;カーボンブラック:ここで使用されるカーボンブラックは、火炎法、チャンネル法、ファーネス法、ガス法、加熱法、アセチレン法、またはアーク法によって調製されたものであって、それらのBET表面積が9~200m2/gであり、例を挙げれば、SAF、ISAF-LS、ISAF-HM、ISAF-LM、ISAF-HS、CF、SCF、HAF-LS、HAF、HAF-HS、FF-HS、SPF、XCF、FEF-LS、FEF、FEF-HS、GPF-HS、GPF、APF、SRF-LS、SRF-LM、SRF-HS、SRF-HM、およびMTカーボンブラック、またはASTMに従って下記のように分類される以下の種類:N110、N219、N220、N231、N234、N242、N294、N326、N327、N330、N332、N339、N347、N351、N356、N358、N375、N472、N539、N550、N568、N650、N660、N754、N762、N765、N774、N787、およびN990カーボンブラックである;ゴムゲル、特にポリブタジエン、スチレンブタジエンコポリマーおよび/またはポリクロロプレンをベースとした、5~1000nmの粒径を有するもの。使用される好適な充填剤は、微粒子シリカおよび/またはカーボンブラックである。上述の充填剤は、単独で使用しても、あるいは混合物の形で使用してもよい。一つの特に好ましい実施態様においては、そのゴム組成物には、充填剤として、淡色の充填剤たとえば微粒子シリカとカーボンブラックとからなる混合物が含まれていて、ここで淡色の充填剤のカーボンブラックに対する混合比が、0.01:1から50:1まで、好ましくは0.05:1から20:1までである。ここで使用される充填剤の量は、100重量部のゴムを規準にして、10~500重量部の範囲である。20~200重量部を使用するのが好ましい。本発明のまた別な実施態様においては、そのゴム組成物には、ゴム助剤もまた含まれるが、それらは例えば、ゴム組成物の加工性能を改良したり、あるいはゴム組成物の架橋に役立ったり、あるいは本発明のゴム組成物から製造される加硫物の、その加硫物が意図されている特別な目的のための物理的性質を改良したり、あるいはゴムと充填剤との間の相互作用を改良したり、あるいはゴムの充填剤に対するカップリングに役だったりする。ゴム助剤の例としては以下のものが挙げられる:架橋剤たとえば、硫黄もしくは硫黄供与化合物、さらには反応促進剤、抗酸化剤、熱安定剤、光安定剤、抗オゾン剤、加工助剤、可塑剤、粘着付与剤、発泡剤、染料、顔料、ワックス、エクステンダー、有機酸、シラン、加硫遅延剤、金属酸化物、エクステンダーオイルたとえば、DAEDistillateAromaticExtract留出油からの芳香族系抽出物オイル、TDAETreatedDistillateAromaticExtract留出油からの芳香族系抽出物を処理したオイル、MESMildExtractionSolvate軽度抽出溶媒和物オイル、RAEResidualAromaticExtract残油からの芳香族系抽出物オイル、TRAETreatedResidualAromaticExtract残油からの芳香族系抽出物を処理したオイル、およびナフテン系オイルおよび重質ナフテン系オイル、ならびに活性化剤。ゴム助剤の総量は、ゴム全体100重量部を基準にして、1~300重量部の範囲である。5~150重量部のゴム助剤を使用するのが好ましい。本発明はさらに、本発明のゴム組成物を製造するための方法を提供するが、その方法に従えば、本発明による少なくとも1種のトリアルキルシリルオキシ末端化ポリマー、またはそれから製造されるヒドロキシ末端化ポリマーを、場合によっては上述の量のさらなるゴム、充填剤、およびゴム助剤と共に、混合装置の中、20~220°Cの温度で混合する。加硫可能なゴム組成物は、単一段プロセスでも、あるいは多段プロセスでも製造することができるが、2~3段の混合段が好ましい。したがって、例を挙げれば、硫黄および加硫促進剤の添加は、個別の混合段、たとえば、ロール上で実施することが可能であるが、この場合、30°C~90°Cの範囲の温度とするのが好ましい。硫黄と加硫促進剤の添加は、最後の混合段で実施するのが好ましい。加硫可能なゴム組成物を製造するのに好適な装置の例としては、ロール、ニーダー、インターナルミキサー、および混合エクストルーダーが挙げられる。したがって、本発明はさらに、式Iの末端基を有するかまたはそれから製造される末端ヒドロキシ基を有する、末端基によって官能化されたポリマーを含む加硫可能なゴム組成物も提供する。本発明はさらに、ゴム加硫物を製造するため、特にタイヤ、特にタイヤトレッドを製造するための本発明による加硫可能なゴム組成物の使用も提供するが、ここでこれらのものは、高い湿時の横滑り抵抗性および摩耗抵抗性と共に、特に低い転がり抵抗性を有している。本発明による加硫可能なゴム組成物はさらに、成形物を製造するため、たとえばケーブル外装、ホース、伝動ベルト、コンベア用ベルト、ロール被覆、靴底、シールリング、および制振要素を製造するためにも好適である。以下の実施例は、本発明を説明するのに役立つが、いかなる限定効果をもたらすものでもない。例1a:スチレン-ブタジエンコポリマーの合成比較例以下のものを、不活性環境とした20Lの反応器に仕込んだ:8.5kgのヘキサン、1125gの1,3-ブタジエン、375gのスチレン、28mmolの2,2-ビス2-テトラヒドロフリルプロパン、さらには10mmolのブチルリチウム。その内容物を加熱して70°Cとした。その混合物を、撹拌しながら70°Cで1時間かけて重合させた。次いでそのゴム溶液を取り出し、3gのIrganox登録商標15202,4-ビスオクチルチオメチル-6-メチルフェノールを添加することによって安定化させ、水蒸気ストリッピングによって溶媒を除去した。真空中65°Cで、そのゴム片を乾燥させた。ビニル含量IR分光光度法による:51.5重量;スチレン含量IR分光光度法による:24.7重量;ガラス転移温度DSC:-16°C;数平均モル質量MnGPC、PS標準:242kg/mol;Mw/Mn:1.30;ムーニー粘度ML14、100°C:71MU。実施例1b:トリアルキルシリルオキシ末端化スチレン-ブタジエンコポリマーの合成本発明による以下のものを、不活性環境とした20Lの反応器に仕込んだ:8.5kgのヘキサン、1125gの1,3-ブタジエン、375gのスチレン、28mmolの2,2-ビス2-テトラヒドロフリルプロパン、さらには10.5mmolのブチルリチウム。その内容物を加熱して70°Cとした。その混合物を、撹拌しながら70°Cで1時間かけて重合させた。次いで、ビストリメチルシリルペルオキシド11.6mmol2.07gを添加し、その反応器の内容物を70°Cでさらに20分間加熱した。次いでそのゴム溶液を取り出し、3gのIrganox登録商標1520を添加することによって安定化させ、水蒸気ストリッピングによって溶媒を除去した。真空中65°Cで、そのゴム片を乾燥させた。ビニル含量IR分光光度法による:51.7重量;スチレン含量IR分光光度法による:24.8重量;ガラス転移温度DSC:-14°C;数平均モル質量MnGPC、PS標準:251kg/mol;Mw/Mn:1.31;ムーニー粘度ML14、100°C:77MU。例2aおよびb:ゴム組成物タイヤトレッドゴム組成物を調製したが、それには比較例としての例1aからのスチレン-ブタジエンコポリマーゴム組成物2a、さらには実施例1bからの本発明によるトリアルキルシリルオキシ末端化スチレン-ブタジエンコポリマーゴム組成物2bが含まれる。表1にそれらの構成成分を列記した。ゴム組成物硫黄および加硫促進剤なしは、1.5Lのニーダー中で製造した。次いで、構成成分の硫黄および加硫促進剤を、40°Cでロール上で混ぜ込んだ。例3aおよびb:加硫物の物性表1における例2aおよび2bのタイヤトレッドゴム組成物を、160°Cで20分かけて加硫させた。それらに相当する加硫物の物性を、表2の例3aおよび3bとして列記した。タイヤ用途では、低い転がり抵抗性が要求されるが、これが存在するのは、加硫物において測定した数値において、60°Cにおける反発弾性が高く、高い温度60°Cでの動的減衰におけるtanδが低く、そして振幅掃引に最大tanδが低いような場合である。表2に見られるように、本発明による実施例3bの加硫物は、60°Cにおける高い反発弾性、60°Cの動的減衰における低いtanδ、および振幅掃引における低い最大tanδを特徴としている。タイヤ用途ではさらに、高い湿時の横滑り抵抗性が要求されるが、これが存在するのは、加硫物が低い温度0°Cでの動的減衰において高いtanδ値を有している場合である。表2に見られるように、本発明による実施例3bの加硫物は、0°Cでの動的減衰において高いtanδ値を特徴としている。タイヤ用途ではさらに、高い摩耗抵抗性も必要とされる。表2に見られるように、本発明による実施例3bの加硫物は、低いDIN摩耗性を特徴としている。"